Шихта для получения люминесцентного материала
CHARGE FOR PRODUCING LUMINESCENT MATERIAL

Изобретение относится к области люминофоров.
3
2
3
2
5
Известна шихта для получения люминесцентного материала, содержащая, мас.%: YF 26,0-29,0; YO 26,0-28,5; оксид редкоземельного элемента из группы Nd, Eu, Tb 0,3-2,5; VO 42,5-43,5 [1].
Задачей изобретения является расширение ассортимента люминесцентных материалов, сокращение продолжительности отжига.
3
2
3
2
5
2
3
4
3
5
3
2
3
2
5
2
3
4
3
5
Технический результат достигается тем, что шихта для получения люминесцентного материала, содержащая YF, YO, VO, NdO, дополнительно включает MgWO, SeO и PF, при следующем соотношении компонентов, мас.%: YF 26,0-29,0; YO 20,0-22,0; VO 41,0-43,5; NdO 1,0-1,5; MgWO 5,5-6,7; SeO 1,0-1,5; PF 0,5-0,8.
В таблице приведены составы шихты для получения люминесцентного материала.
Компоненты шихты дозируют, перемешивают с добавкой этилового (метилового) спирта до получения однородной массы, формуют в таблетки и отжигают в атмосфере инертного газа, например, аргона. Отжиг может быть проведен по стадиям при 850°С в течение 6 ч, при 500°С в течение 1 ч и при 800°С в течение 8 ч. Свечение материала обеспечивается при воздействии УФ-излучения.
Источник информации
1. SU 1613477, C09K 11/82, 1990.